"下記一般式1で表される化合物。式中、Aは、ベンゼン環、ナフタレン環又はアントラセン環を表し、これらの環は、ハロゲン原子、シアノ基、水酸基、ニトロ基、炭素原子数1~8のアルキル基、炭素原子数1~8のアルコキシ基、炭素原子数1~8のハロゲン化アルキル基又は炭素原子数1~8のハロゲン化アルコキシ基で置換されていてもよく、R1は、水素原子、フェニル基、シアノ基、ニトロ基、炭素原子数1~8のアルキル基、炭素原子数1~8のアルコキシ基、炭素原子数1~8のハロゲン化アルキル基又は炭素原子数1~8のハロゲン化アルコキシ基を表し、nは、3~6の整数を表し、Xは、窒素原子、硫黄原子、リン原子、又は下記i~ivの何れかの条件を満たす有機基を表し、XとAは連結して環構造を有しても良い。in=3であり、Xが下記一般式3で表される。式中、X2は、R30で置換された炭素原子、三価の炭素原子数1~35の鎖状炭化水素基、三価の炭素原子数3~35の脂環式炭化水素基、三価の炭素原子数6~35の芳香族炭化水素基、三価の炭素原子数2~35の複素環基、又は更にこれらの基を複数組み合わせた基を表し、R30は、水素原子、炭素原子数1~8のアルキル基、炭素原子数6~20のアリール基又は炭素原子数7~20のアリールアルキル基を表し、該鎖状炭化水素基は、-COO-、-O-、-OCO-、-NHCO-、-NH-、-CONH-、-O-CONH-又は-NHCO-O-で中断されていてもよく、Z1~Z3は、それぞれ独立に、直接結合、-O-、-S-、-SO2-、-SO-、-NR10-又は-PR10-を表し、R10は、水素原子、炭素原子数1~8のアルキル基、炭素原子数6~20のアリール基又は炭素原子数7~20のアリールアルキル基を表し、該アルキル基、アリール基及びアリールアルキル基は、ハロゲン原子、水酸基又はニトロ基で置換されていてもよく、該アルキル基及びアリールアルキル基中のメチレン基は、-COO-、-O-、-OCO-、-NHCO-、-NH-又は-CONH-で中断されていてもよい。但し、上記一般式3で表わされる基の炭素原子数は、1~35の範囲内である。iin=4であり、Xが下記一般式4で表される。式中、X3は、炭素原子、四価の炭素原子数1~35の鎖状炭化水素基、四価の炭素原子数3~35の脂環式炭化水素基、四価の炭素原子数6~35の芳香族炭化水素基、四価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z4は、それぞれ独立に、上記一般式3におけるZ1~Z3で表される基と同じである。但し、上記一般式4で表される基の炭素原子数は、1~35の範囲内である。iiin=5であり、Xが下記一般式5で表される。式中、X4は、五価の炭素原子数2~35の鎖状炭化水素基、五価の炭素原子数3~35の脂環式炭化水素基、五価の炭素原子数6~35の芳香族炭化水素基、五価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z5は、それぞれ独立に、上記一般式3におけるZ1~Z3で表される基と同じである。但し、上記一般式5で表される基の炭素原子数は、2~35の範囲内である。ivn=6であり、Xが下記一般式6で表される。式中、X5は、六価の炭素原子数2~35の鎖状炭化水素基、六価の炭素原子数3~35の脂環式炭化水素基、六価の炭素原子数6~35の芳香族炭化水素基、六価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z6は、それぞれ独立に、上記一般式3におけるZ1~Z3で表される基と同じである。但し、上記一般式6で表される基の炭素原子数は、2~35の範囲内である。下記一般式7で表される請求項1に記載の化合物。式中R1、X及びnは上記一般式1と同じであり、R2、R3、R4及びR5は、それぞれ独立に、水素原子、ハロゲン原子、シアノ基、水酸基、ニトロ基、炭素原子数1~8のアルキル基、炭素原子数1~8のアルコキシ基、炭素原子数1~8のハロゲン化アルキル基又は炭素原子数1~8のハロゲン化アルコキシ基を表し、R3とX、R4とXはそれぞれ連結して環構造を形成してもよい。請求項1又は2に記載の化合物の少なくとも一種からなる染料A、エチレン性不飽和結合を有する重合性化合物B及び光重合開始剤Cを含有する着色感光性組成物。更に無機顔料及び/又は有機顔料Dを含有する請求項3に記載の着色感光性組成物。請求項1又は2に記載の化合物の少なくとも一種からなる染料A、アルカリ現像性を有するエチレン性不飽和結合を有する重合性化合物B’及び光重合開始剤Cを含有する着色アルカリ現像性感光性組成物。更に無機顔料及び/又は有機顔料Dを含有する請求項5に記載の着色アルカリ現像性感光性組成物。請求項3又は4に記載の着色感光性組成物、又は、請求項5又は6に記載の着色アルカリ現像性感光性組成物の硬化物。請求項7に記載の硬化物を少なくとも一部に具備してなる表示デバイス用カラーフィルタ。請求項8に記載の表示デバイス用カラーフィルタを用いてなる液晶表示パネル。従って、本発明の目的は、溶解性に優れ、耐熱性に優れる新規の化合物及び該化合物よりなる染料を提供することにあり、特に、400~470nmの領域に極大吸収波長を有する黄色の染料を提供することにある。また、本発明の別の目的は、上記染料を用いた着色アルカリ現像性感光性組成物を提供することにある。また、本発明の別の目的は、上記着色アルカリ現像性感光性組成物を用いた光学フィルタ、特に輝度を低下させず、液晶表示パネル等の画像表示装置に好適なカラーフィルタを提供することにある。本発明者は、鋭意検討を重ねた結果、特定の構造を有する化合物が、400~470nmの領域に極大吸収波長を有すること及びこれを用いた染料が、溶解性及び耐熱性に優れることを知見し、また、上記染料を用いた着色アルカリ現像性感光性組成物が、光学フィルタ特にカラーフィルタの輝度を低下させず、液晶表示パネル等の画像表示装置用カラーフィルタに好適であることを知見し、本発明に到達した。本発明は、上記知見に基づきなされたもので、下記一般式1で表される化合物を提供するものである。式中、Aは、ベンゼン環、ナフタレン環又はアントラセン環を表し、これらの環は、ハロゲン原子、シアノ基、水酸基、ニトロ基、炭素原子数1~8のアルキル基、炭素原子数1~8のアルコキシ基、炭素原子数1~8のハロゲン化アルキル基又は炭素原子数1~8のハロゲン化アルコキシ基で置換されていてもよく、R1は、水素原子、フェニル基、シアノ基、ニトロ基、炭素原子数1~8のアルキル基、炭素原子数1~8のアルコキシ基、炭素原子数1~8のハロゲン化アルキル基又は炭素原子数1~8のハロゲン化アルコキシ基を表し、nは、3~6の整数を表し、Xは、窒素原子、硫黄原子、リン原子、又は下記i~ivの何れかの条件を満たす有機基を表し、XとAは連結して環構造を有しても良い。in=3であり、Xが下記一般式3で表される。式中、X2は、R30で置換された炭素原子、三価の炭素原子数1~35の鎖状炭化水素基、三価の炭素原子数3~35の脂環式炭化水素基、三価の炭素原子数6~35の芳香族炭化水素基、三価の炭素原子数2~35の複素環基、又は更にこれらの基を複数組み合わせた基を表し、R30は、水素原子、炭素原子数1~8のアルキル基、炭素原子数6~20のアリール基又は炭素原子数7~20のアリールアルキル基を表し、該鎖状炭化水素基は、-COO-、-O-、-OCO-、-NHCO-、-NH-、-CONH-、-O-CONH-又は-NHCO-O-で中断されていてもよく、Z1~Z3は、それぞれ独立に、直接結合、-O-、-S-、-SO2-、-SO-、-NR10-又は-PR10-を表し、R10は、水素原子、炭素原子数1~8のアルキル基、炭素原子数6~20のアリール基又は炭素原子数7~20のアリールアルキル基を表し、該アルキル基、アリール基及びアリールアルキル基は、ハロゲン原子、水酸基又はニトロ基で置換されていてもよく、該アルキル基及びアリールアルキル基中のメチレン基は、-COO-、-O-、-OCO-、-NHCO-、-NH-又は-CONH-で中断されていてもよい。但し、上記一般式3で表わされる基の炭素原子数は、1~35の範囲内である。iin=4であり、Xが下記一般式4で表される。式中、X3は、炭素原子、四価の炭素原子数1~35の鎖状炭化水素基、四価の炭素原子数3~35の脂環式炭化水素基、四価の炭素原子数6~35の芳香族炭化水素基、四価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z4は、それぞれ独立に、上記一般式3におけるZ1~Z3で表される基と同じである。但し、上記一般式4で表される基の炭素原子数は、1~35の範囲内である。iiin=5であり、Xが下記一般式5で表される。式中、X4は、五価の炭素原子数2~35の鎖状炭化水素基、五価の炭素原子数3~35の脂環式炭化水素基、五価の炭素原子数6~35の芳香族炭化水素基、五価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z5は、それぞれ独立に、上記一般式3におけるZ1~Z3で表される基と同じである。但し、上記一般式5で表される基の炭素原子数は、2~35の範囲内である。ivn=6であり、Xが下記一般式6で表される。式中、X5は、六価の炭素原子数2~35の鎖状炭化水素基、六価の炭素原子数3~35の脂環式炭化水素基、六価の炭素原子数6~35の芳香族炭化水素基、六価の炭素原子数2~35の複素環基、又は更にこれらの基を複数組み合わせた基を表し、該鎖状炭化水素基は、-COO-、-O-、-OCO-、-NHCO-、-NH-、-CONH-、-O-CONH-又は-NHCO-O-で中断されていてもよく、Z1~Z6は、それぞれ独立に、上記一般式3におけるZ1~Z3で表される基と同じである。但し、上記一般式6で表される基の炭素原子数は、2~35の範囲内である。また、本発明は、上記化合物の少なくとも一種からなる染料A、エチレン性不飽和結合を有する重合性化合物B及び光重合開始剤C、必要に応じて更に無機顔料及び/又は有機顔料Dを含有する着色感光性組成物を提供するものである。また、本発明は、上記染料A、アルカリ現像性を有する、エチレン性不飽和結合を有する重合性化合物B及び光重合開始剤C、必要に応じて更に無機顔料及び/又は有機顔料Dを含有する着色アルカリ現像性感光性組成物を提供するものである。また、本発明は、上記着色感光性組成物又は着色アルカリ現像性感光性組成物の硬化物、該硬化物を少なくとも一部に具備してなる表示デバイス用カラーフィルタ、及び該表示デバイス用カラーフィルタを用いてなる液晶表示パネルを提供するものである。本発明によれば、溶解性、耐熱性に優れる化合物及び該化合物よりなる染料を提供することが出来る。また、該染料を用いてなる着色感光性組成物着色アルカリ現像性感光性組成物及びその硬化物は、表示デバイス用カラーフィルタ及び液晶表示パネルに好適なものである。以下、本発明について、好ましい実施形態に基づき詳細に説明する。先ず、本発明の上記一般式1で表わされる化合物について説明する。上記一般式1におけるAで表されるベンゼン環、ナフタレン環又はアントラセン環を置換してもよいハロゲン原子としては、フッ素、塩素、臭素、ヨウ素が挙げられる。上記一般式1におけるAで表されるベンゼン環、ナフタレン環又はアントラセン環を置換してもよい炭素原子数1~8のアルキル基及びR1で表される炭素原子数1~8のアルキル基としては、メチル、エチル、プロピル、iso-プロピル、ブチル、sec-ブチル、tert-ブチル、iso-ブチル、アミル、iso-アミル、tert-アミル、ヘキシル、2-ヘキシル、3-ヘキシル、シクロヘキシル、4-メチルシクロヘキシル、ヘプチル、2-ヘプチル、3-ヘプチル、iso-ヘプチル、tert-ヘプチル、1-オクチル、iso-オクチル、tert-オクチル等が挙げられ、炭素原子数1~8のアルコキシ基としては、メチルオキシ、エチルオキシ、iso-プロピルオキシ、ブチルオキシ、sec-ブチルオキシ、tert-ブチルオキシ、iso-ブチルオキシ、アミルオキシ、iso-アミルオキシ、tert-アミルオキシ、ヘキシルオキシ、2-ヘキシルオキシ、3-ヘキシルオキシ、シクロヘキシルオキシ、4-メチルシクロヘキシルオキシ、ヘプチルオキシ、2-ヘプチルオキシ、3-ヘプチルオキシ、iso-ヘプチルオキシ、tert-ヘプチルオキシ、1-オクチルオキシ、iso-オクチルオキシ、tert-オクチルオキシ等が挙げられ、炭素原子数1~8のハロゲン化アルキル基及び炭素原子数1~8のハロゲン化アルコキシ基としては、上記アルキル基及びアルコキシ基の水素原子の1個又は複数個が、上記ハロゲン原子で置換されている基が挙げられる。上記一般式1におけるXとAが連結して形成される環構造としては、シクロペンタン環、シクロヘキサン環、シクロペンテン環、ベンゼン環、ピロリジン環、ピロール環、ピペラジン環、ピペリジン環、モルホリン環、チオモルホリン環、テトラヒドロピリジン環、ラクトン環、ラクタム環等の5~7員環及びナフタレン環、アントラセン環等の縮合環が挙げられる。上記一般式3におけるX2で表わされる三価の炭素原子数1~35の鎖状炭化水素基としては、メタン、エタン、プロパン、iso-プロパン、ブタン、sec-ブタン、tert-ブブタン、iso-ブタン、ヘキサン、2-メチルヘキサン、3-メチルヘキサン、ヘプタン、2-メチルヘプタン、3-メチルヘプタン、iso-ヘプタン、tert-ヘプタン、1-メチルオクタン、iso-オクタン、tert-オクタン等の基が、Z1、Z2及びZ3で置換された三価の基が挙げられ、三価の炭素原子数3~35の脂環式炭化水素基としては、シクロプロピル、シクロブチル、シクロペンチル、シクロヘキシル、シクロヘプチル、シクロオクチル、2,4-ジメチルシクロブチル、4-メチルシクロヘキシル等の基が、Z1、Z2及びZ3で置換された三価の基が挙げられ、三価の炭素原子数6~35の芳香族炭化水素基としては、ベンゼン、ナフタレン、アントラセン、フルオレン、ビフェニレン、ターフェニレン等の基が、Z1、Z2及びZ3で置換された三価の基が挙げられ、三価の炭素原子数2~35の複素環基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオラン等の基が、Z1、Z2及びZ3で置換された三価の基が挙げられる。上記一般式3におけるX2中の基であるR30及びR10はで表される炭素原子数1~8のアルキル基としては、上記一般式1におけるR1の説明で例示した基が挙げられ、炭素原子数6~20のアリール基としては、フェニル、ナフチル、2-メチルフェニル、3-メチルフェニル、4-メチルフェニル、4-ビニルフェニル、3-iso-プロピルフェニル、4-iso-プロピルフェニル、4-ブチルフェニル、4-iso-ブチルフェニル、4-tert-ブチルフェニル、4-ヘキシルフェニル、4-シクロヘキシルフェニル、4-オクチルフェニル、4-2-エチルヘキシルフェニル、2,3-ジメチルフェニル、2,4-ジメチルフェニル、2,5-ジメチルフェニル、2,6-ジメチルフェニル、3,4-ジメチルフェニル、3,5-ジメチルフェニル、2,4-ジ-tert-ブチルフェニル、2,5-ジ-tert-ブチルフェニル、2,6-ジ-tert-ブチルフェニル、2,4-ジ-tert-ペンチルフェニル、2,5-ジ-tert-アミルフェニル、2,4,5-トリメチルフェニル等の基が挙げられ、炭素原子数7~20のアリールアルキル基としては、ベンジル、フェネチル、2-フェニルプロパン-2-イル、ジフェニルメチル、トリフェニルメチル、スチリル、シンナミル等の基が挙げられる。上記一般式4におけるX3で表わされる四価の炭素原子数1~35の鎖状炭化水素基、四価の炭素原子数3~35の脂環式炭化水素基、四価の炭素原子数6~35の芳香族炭化水素基又は四価の炭素原子数2~35の複素環基としては、上記3におけるX2の説明で例示した基が、Z1、Z2、Z3及びZ4で置換された四価の基が挙げられる。上記一般式5におけるX4で表わされる五価の炭素原子数2~35の鎖状炭化水素基、五価の炭素原子数3~35の脂環式炭化水素基、五価の炭素原子数6~35の芳香族炭化水素基又は五価の炭素原子数2~35の複素環基としては、上記3におけるX2の説明で例示した基が、Z1、Z2、Z3、Z4及びZ5で置換された五価の基が挙げられる。上記一般式6におけるX5で表わされる六価の炭素原子数2~35の鎖状炭化水素基、六価の炭素原子数3~35の脂環式炭化水素基、六価の炭素原子数6~35の芳香族炭化水素基又は六価の炭素原子数2~35の複素環基としては、上記3におけるX2の説明で例示した基が、Z1、Z2、Z3、Z4、Z5及びZ6で置換された六価の基が挙げられる。上記一般式1で表される化合物の中でも、R1が水素原子のもの;Aがベンゼン環であるものは、原料の入手や製造が容易であるため好ましい。更に、nが3の時、Xが<群1>から選ばれる基であるもの;nが4の時、Xが<群2>から選ばれる基であるもの;nが5の時、Xが<群3>から選ばれる基であるもの;nが6の時、Xが<群4>から選ばれる基であるものは、特に原料の入手が容易であるためより好ましい。また、上記一般式1におけるXが非対称の基であるもの又は炭素原子数7以上であるものは溶解性に優れるため特に好ましい。上記一般式1で表される化合物の中でも、水酸基若しくは芳香環を有するものは溶解性に優れる。式中、R10は、上記一般式2におけるR10と同じ基であり、R10が基中に二つ以上ある場合、同じであっても異なっていてもよく、Z10、Z11及びZ12は下記群Aから選ばれる2価の基を表し、rは1~19の整数を表す。式中、qは0~3の整数を表す。式中、R10は、上記一般式2におけるR10と同じ基であり、R10が基中に二つ以上ある場合、同じであっても異なっていてもよく、Z10、Z11、Z12及びZ13は上記群Aから選ばれる2価の基を表す。式中、R10は、上記一般式2におけるR10と同じ基であり、R10が基中に二つ以上ある場合、同じであっても異なっていてもよく、Z10、Z11、Z12、Z13及びZ14は上記群Aから選ばれる2価の基を表す。式中、R10は、上記一般式2におけるR10と同じ基であり、基中に二つ以上ある場合、同じであっても異なっていてもよく、Z10、Z11、Z12、Z13、Z14及びZ15は上記群Aから選ばれる2価の基を表す。上記一般式1中のXで表される有機基中にアクリル基、メタクリル基、スチリル基、エポキシ基等のアンカー基を有していてもよい。また、上記一般式1で表わされる化合物の中でも、下記一般式7で表わされる化合物は、製造が容易であるため好ましい。式中R1、X及びnは上記一般式1と同じであり、R2、R3、R4及びR5は、それぞれ独立に、水素原子、ハロゲン原子、シアノ基、水酸基、ニトロ基、炭素原子数1~8のアルキル基、炭素原子数1~8のアルコキシ基、炭素原子数1~8のハロゲン化アルキル基又は炭素原子数1~8のハロゲン化アルコキシ基を表し、R3とX、R4とXはそれぞれ連結して環構造を形成してもよい。上記一般式7におけるR2、R3、R4及びR5で表されるハロゲン原子、炭素原子数1~8のアルキル基、炭素原子数1~8のアルコキシ基、炭素原子数1~8のハロゲン化アルキル基及び炭素原子数1~8のハロゲン化アルコキシ基としては、上記一般式1におけるA又はR1の説明で例示した基が挙げられ、R3とX、又はR4とXが連結して形成される環構造としては、上記一般式1におけるXとAが連結して形成される環構造として例示したものが挙げられる。上記一般式1で表わされる化合物の具体例としては、下記化合物No.1~No.26が挙げられるが、本発明はこれらの化合物に制限されない。上記一般式1で表される化合物の製造方法は特に限定されないが、例えばn=3、Aがベンゼン環、R1が水素原子である化合物は、下記反応式に従って製造することができる。即ち、トリフェニル体aとオキシ塩化リンとをジメチルホルムアミドDMF中で反応させでアルデヒド体bを得、次いでトリエチルアミンTEA存在下エタノール中でマロノニトリルcを反応させることで,上記一般式1で表わされる化合物を得ることができる。式中、Xは上記一般式1と同じである。本発明の上記一般式1で表される化合物は、以下に説明する染料として様々な用途に用いられる他、記録材料、増感剤、インク等に用いられる。本発明の染料Aは、上記一般式1で表される化合物を少なくとも一種含有していればよく、単独又は複数種を組み合わせて用いることができる。また、上記一般式1で表される化合物以外に公知の染料を用いることも可能である。公知の染料としては例えば、アゾ染料、アントラキノン染料、インジゴイド染料、トリアリールメタン染料、キサンテン染料、アリザリン染料、アクリジン染料スチルベン染料、チアゾール染料、ナフトール染料、キノリン染料、ニトロ染料、インダミン染料、オキサジン染料、フタロシアニン染料、シアニン染料等の染料等が挙げられ、これらは複数を混合して用いてもよい。本発明の染料Aにおいて、上記一般式1で表わされる化合物の含有量は、好ましくは50~100質量、より好ましくは70~100質量である。上記一般式1で表わされる化合物の含有量が50質量より小さいと、溶媒への溶解性が低下したり、耐熱性が低下したりする場合がある。本発明の染料Aは、以下に説明する着色感光性組成物及び着色アルカリ現像性感光性組成物として用いられる他、ディスプレイや光学レンズに用いられる光学フィルタ、銀塩写真用感光材料、染物、塗料、光学記録色素等に用いられる。次に、本発明の着色感光性組成物及び着色アルカリ現像性感光性組成物以下単に本発明の着色組成物ともいうについて説明する。尚、特に説明しない点については、本発明の染料Aにおいてした説明が適宜適用される。本発明の着色組成物は、本発明の染料A、エチレン性不飽和結合を有する重合性化合物Bアルカリ現像性を有する、エチレン性不飽和結合を有する重合性化合物Bを含む及び光重合開始剤C、必要に応じて更に無機顔料及び/又は有機顔料Dを含有する。<染料A>本発明の染料Aについては上述した通りである。本発明の着色組成物において、本発明の染料Aの含有量は、本発明の着色組成物中、好ましくは0.01~50質量、より好ましくは0.1~30質量である。染料Aの含有量が0.01質量より小さいと、本発明の硬化物において所望する濃度の色が得られない場合があり、50質量より大きいと、着色組成物中で染料Aの析出が起こる場合がある。<エチレン性不飽和結合を有する重合性化合物B>上記エチレン性不飽和結合を有する重合性化合物Bとしては、特に限定されず、従来、感光性組成物に用いられているものを用いることができるが、例えば、エチレン、プロピレン、ブチレン、イソブチレン、塩化ビニル、塩化ビニリデン、フッ化ビニリデン、テトラフルオロエチレン等の不飽和脂肪族炭化水素;アクリル酸、α―クロルアクリル酸、イタコン酸、マレイン酸、シトラコン酸、フマル酸、ハイミック酸、クロトン酸、イソクロトン酸、ビニル酢酸、アリル酢酸、桂皮酸、ソルビン酸、メサコン酸、コハク酸モノ[2-メタアクリロイロキシエチル]、フタル酸モノ[2-メタアクリロイロキシエチル]、ω-カルボキシポリカプロラクトンモノメタアクリレート等の両末端にカルボキシ基と水酸基とを有するポリマーのモノメタアクリレート、ヒドロキシエチルメタアクリレートマレート、ヒドロキシプロピルメタアクリレートマレート、ジシクロペンタジエンマレート或いは1個のカルボキシル基と2個以上のアクリロイル基とを有する多官能メタアクリレート等の不飽和多塩基酸;アクリル酸-2-ヒドロキシエチル、メタアクリル酸-2-ヒドロキシプロピル、メタアクリル酸グリシジル、下記化合物No.121~No.124、メタアクリル酸メチル、メタアクリル酸ブチル、メタアクリル酸イソブチル、メタアクリル酸-t-ブチル、メタアクリル酸シクロヘキシル、メタアクリル酸n-オクチル、メタアクリル酸イソオクチル、メタアクリル酸イソノニル、メタアクリル酸ステアリル、メタアクリル酸ラウリル、メタアクリル酸メトキシエチル、メタアクリル酸ジメチルアミノメチル、メタアクリル酸ジメチルアミノエチル、メタアクリル酸アミノプロピル、メタアクリル酸ジメチルアミノプロピル、メタアクリル酸エトキシエチル、メタアクリル酸ポリエトキシエチル、メタアクリル酸ブトキシエトキシエチル、メタアクリル酸エチルヘキシル、メタアクリル酸フェノキシエチル、メタアクリル酸テトラヒドロフリル、メタアクリル酸ビニル、メタアクリル酸アリル、メタアクリル酸ベンジル、エチレングリコールジメタアクリレート、ジエチレングリコールジメタアクリレート、トリエチレングリコールジメタアクリレート、ポリエチレングリコールジメタアクリレート、プロピレングリコールジメタアクリレート、1,4-ブタンジオールジメタアクリレート、1,6-ヘキサンジオールジメタアクリレート、トリメチロールエタントリメタアクリレート、トリメチロールプロパントリメタアクリレート、ジペンタエリスリトールペンタメタアクリレート、ジペンタエリスリトールヘキサメタアクリレート、ペンタエリスリトールテトラメタアクリレート、ペンタエリスリトールトリメタアクリレート、トリシクロデカンジメチロールジメタアクリレート、トリ[メタアクリロイルエチル]イソシアヌレート、ポリエステルメタアクリレートオリゴマー等の不飽和一塩基酸及び多価アルコール又は多価フェノールのエステル;メタアクリル酸亜鉛、メタアクリル酸マグネシウム等の不飽和多塩基酸の金属塩;マレイン酸無水物、イタコン酸無水物、シトラコン酸無水物、メチルテトラヒドロ無水フタル酸、テトラヒドロ無水フタル酸、トリアルキルテトラヒドロ無水フタル酸、5-2,5-ジオキソテトラヒドロフリル-3-メチル-3-シクロヘキセン-1,2-ジカルボン酸無水物、トリアルキルテトラヒドロ無水フタル酸-無水マレイン酸付加物、ドデセニル無水コハク酸、無水メチルハイミック酸等の不飽和多塩基酸の酸無水物;メタアクリルアミド、メチレンビス-メタアクリルアミド、ジエチレントリアミントリスメタアクリルアミド、キシリレンビスメタアクリルアミド、α-クロロアクリルアミド、N-2-ヒドロキシエチルメタアクリルアミド等の不飽和一塩基酸及び多価アミンのアミド;アクロレイン等の不飽和アルデヒド;メタアクリロニトリル、α-クロロアクリロニトリル、シアン化ビニリデン、シアン化アリル等の不飽和ニトリル;スチレン、4-メチルスチレン、4-エチルスチレン、4-メトキシスチレン、4-ヒドロキシスチレン、4-クロロスチレン、ジビニルベンゼン、ビニルトルエン、ビニル安息香酸、ビニルフェノール、ビニルスルホン酸、4-ビニルベンゼンスルホン酸、ビニルベンジルメチルエーテル、ビニルベンジルグリシジルエーテル等の不飽和芳香族化合物;メチルビニルケトン等の不飽和ケトン;ビニルアミン、アリルアミン、N-ビニルピロリドン、ビニルピペリジン等の不飽和アミン化合物;アリルアルコール、クロチルアルコール等のビニルアルコール;ビニルメチルエーテル、ビニルエチルエーテル、n-ブチルビニルエーテル、イソブチルビニルエーテル、アリルグリシジルエーテル等のビニルエーテル;マレイミド、N-フェニルマレイミド、N-シクロヘキシルマレイミド等の不飽和イミド類;インデン、1-メチルインデン等のインデン類;1,3-ブタジエン、イソプレン、クロロプレン等の脂肪族共役ジエン類;ポリスチレン、ポリメチルメタアクリレート、ポリ-n-ブチルメタアクリレート、ポリシロキサン等の重合体分子鎖の末端にモノメタアクリロイル基を有するマクロモノマー類;ビニルクロリド、ビニリデンクロリド、ジビニルスクシナート、ジアリルフタラート、トリアリルホスファート、トリアリルイソシアヌラート、ビニルチオエーテル、ビニルイミダゾール、ビニルオキサゾリン、ビニルカルバゾール、ビニルピロリドン、ビニルピリジン、水酸基含有ビニルモノマー及びポリイソシアネート化合物のビニルウレタン化合物、水酸基含有ビニルモノマー及びポリエポキシ化合物のビニルエポキシ化合物、ペンタエリスリトールトリアクリレート、ジペンタエリスリトールペンタアクリレート等の水酸基含有多官能アクリレートとトリレンジイソシアネート、ヘキサメチレンジイソシアネート等の多官能イソシアネートの反応物、ペンタエリスリトールトリアクリレート、ジペンタエリスリトールペンタアクリレート等の水酸基含有多官能アクリレートと無水コハク酸、無水フタル酸、テトラヒドロ無水フタル酸等の二塩基酸無水物の反応物である酸価を有する多官能アクリレートが挙げられる。これらの重合性化合物は、単独で又は2種以上を混合して使用することができ、また2種以上を混合して使用する場合には、それらを予め共重合して共重合体として使用してもよい。また、本発明の着色組成物において、上記エチレン性不飽和結合を有する重合性化合物Bとして、アルカリ現像性を有するエチレン性不飽和結合を有する重合性化合物B以下、エチレン性不飽和結合を有するアルカリ現像性化合物Bともいうを用いると、本発明の着色感光性組成物は、着色アルカリ現像性感光性組成物となる。上記エチレン性不飽和結合を有するアルカリ現像性化合物Bとしては、メタアクリル酸、メチルメタアクリレート、エチルメタアクリレート、プロピルメタアクリレート、イソプロピルメタアクリレート、ブチルメタアクリレート、イソブチルメタアクリレート、t-ブチルメタアクリレート、ベンジルメタアクリレート、フェニルメタアクリレート、シクロヘキシルメタアクリレート、フェノキシエチルメタアクリレート、2-エチルヘキシルメタアクリレート、イソボルニルメタアクリレート、2-ヒドロキシエチルメタアクリレート、テトラヒドロフルフリルメタアクリレート等のメタアクリル酸エステル類;N-ビニルピロリドン;スチレン及びその誘導体、α-メチルスチレン等のスチレン類;メタアクリルアミド、メチロールメタアクリルアミド、アルコキシメチロールメタアクリルアミド、ジアセトンメタアクリルアミド等のアクリルアミド類;メタアクリロニトリル、エチレン、プロピレン、ブチレン、塩化ビニル、酢酸ビニル等のその他のビニル化合物、及びポリメチルメタクリレートマクロモノマー、ポリスチレンマクロモノマー等のマクロモノマー類、トリシクロデカン骨格のモノメタクリレート、N-フェニルマレイミド、メタクリロイルオキシメチル-3-エチルオキセタン等と、メタアクリル酸との共重合体及びこれらに昭和電工株社製カレンズMOI、AOIのような不飽和結合を有するイソシアネート化合物を反応させたメタアクリル酸の共重合体や、フェノール及び/又はクレゾールノボラックエポキシ樹脂、ビフェニル骨格、ナフタレン骨格を有するノボラックエポキシ樹脂、ビスフェノールAノボラック型エポキシ化合物、ジシクロペンタジエンノボラック型エポキシ化合物等のノボラック型エポキシ化合物、多官能エポキシ基を有するポリフェニルメタン型エポキシ樹脂、下記一般式Iで表されるエポキシ化合物等のエポキシ基に不飽和一塩基酸を作用させ、更に多塩基酸無水物を作用させて得られた樹脂を用いることができる。これらのモノマーは、1種を単独で、又は2種以上を混合して用いることができる。また、上記エチレン性不飽和結合を有するアルカリ現像性化合物Bは、不飽和基を0.2~1.0当量含有していることが好ましい。式中、X41は直接結合、メチレン基、炭素原子数1~4のアルキリデン基、炭素原子数3~20の脂環式炭化水素基、-O-、-S-、-SO2-、-SS-、-SO-、-CO-、-OCO-又は下記x、y若しくはzで表されるで表される置換基を表し、該アルキリデン基はハロゲン原子で置換されていてもよく、R41、R42、R43及びR44は、それぞれ独立に、水素原子、炭素原子数1~5のアルキル基、炭素原子数1~8のアルコキシ基、炭素原子数2~5のアルケニル基又はハロゲン原子を表し、上記アルキル基、アルコキシ基及びアルケニル基はハロゲン原子で置換されていてもよく、rは0~10の整数である。式中、Z16は水素原子、炭素原子数1~10のアルキル基若しくは炭素原子数1~10のアルコキシ基により置換されてもよいフェニル基、又は炭素原子数1~10のアルキル基若しくは炭素原子数1~10のアルコキシ基により置換されてもよい炭素原子数3~10のシクロアルキル基を表し、Y1は炭素原子数1~10のアルキル基、炭素原子数1~10のアルコキシ基、炭素原子数2~10のアルケニル基又はハロゲン原子を表し、上記アルキル基、アルコキシ基及びアルケニル基はハロゲン原子で置換されていてもよく、dは0~4の整数である。式中、Y2及びZ17は、それぞれ独立して、ハロゲン原子で置換されてもよい炭素原子数1~10のアルキル基、ハロゲン原子で置換されてもよい炭素原子数6~20のアリール基、ハロゲン原子で置換されてもよい炭素原子数6~20のアリールオキシ基、ハロゲン原子で置換されてもよい炭素原子数6~20のアリールチオ基、ハロゲン原子で置換されてもよい炭素原子数8~20のアリールアルケニル基、ハロゲン原子で置換されてもよい炭素原子数7~20のアリールアルキル基、ハロゲン原子で置換されてもよい炭素原子数2~20の複素環基、更にこれらの基を複数組み合わせた基又はハロゲン原子を表し、該アルキル基及びアリールアルキル基中のメチレン基は不飽和結合、-O-又は-S-で中断されていてもよく、Z17は、隣接するZ17同士で環を形成していてもよく、eは0~4の整数を表し、fは0~8の整数を表し、gは0~4の整数を表し、hは0~4の整数を表し、gとhの合計は2~4の整数である。上記エポキシ化合物のエポキシ基に作用させる上記不飽和一塩基酸としては、アクリル酸、メタクリル酸、クロトン酸、桂皮酸、ソルビン酸、ヒドロキシエチルメタクリレートマレート、等が挙げられる。ヒドロキシエチルアクリレートマレート、ヒドロキシプロピルメタクリレートマレート、ヒドロキシプロピルアクリレートマレート、ジシクロペンタジエンマレート等が挙げられる。また、上記不飽和一塩基酸を作用させた後に作用させる上記多塩基酸無水物としては、ビフェニルテトラカルボン酸二無水物、テトラヒドロ無水フタル酸、無水コハク酸、無水マレイン酸、トリメリット酸無水物、ピロメリット酸無水物、2,2-3,3-ベンゾフェノンテトラカルボン酸無水物、エチレングリコールビスアンヒドロトリメリテート、グリセロールトリスアンヒドロトリメリテート、ヘキサヒドロ無水フタル酸、メチルテトラヒドロ無水フタル酸、ナジック酸無水物、メチルナジック酸無水物、トリアルキルテトラヒドロ無水フタル酸、ヘキサヒドロ無水フタル酸、5-2,5-ジオキソテトラヒドロフリル-3-メチル-3-シクロヘキセン-1,2-ジカルボン酸無水物、トリアルキルテトラヒドロ無水フタル酸-無水マレイン酸付加物、ドデセニル無水コハク酸、無水メチルハイミック酸等が挙げられる。上記エポキシ化合物、上記不飽和一塩基酸及び上記多塩基酸無水物の反応モル比は、以下の通りとすることが好ましい。即ち、上記エポキシ化合物のエポキシ基1個に対し、上記不飽和一塩基酸のカルボキシル基が0.1~1.0個で付加させた構造を有するエポキシ付加物において、該エポキシ付加物の水酸基1個に対し、上記多塩基酸無水物の酸無水物構造が0.1~1.0個となる比率となるようにするのが好ましい。上記エポキシ化合物、上記不飽和一塩基酸及び上記多塩基酸無水物の反応は、常法に従って行なうことができる。酸価調整して本発明の着色アルカリ現像性感光性組成物の現像性を改良するため、上記エチレン性不飽和結合を有するアルカリ現像性化合物と共に、更に単官能又は多官能エポキシ化合物を用いることができる。上記エチレン性不飽和結合を有するアルカリ現像性化合物は、固形分の酸価が5~120mgKOH/gの範囲であることが好ましく、単官能又は多官能エポキシ化合物の使用量は、上記酸価を満たすように選択するのが好ましい。上記単官能エポキシ化合物としては、グリシジルメタクリレート、メチルグリシジルエーテル、エチルグリシジルエーテル、プロピルグリシジルエーテル、イソプロピルグリシジルエーテル、ブチルグリシジルエーテル、イソブチルグリシジルエーテル、t-ブチルグリシジルエーテル、ペンチルグリシジルエーテル、ヘキシルグリシジルエーテル、ヘプチルグリシジルエーテル、オクチルグリシジルエーテル、ノニルグリシジルエーテル、デシルグリシジルエーテル、ウンデシルグリシジルエーテル、ドデシルグリシジルエーテル、トリデシルグリシジルエーテル、テトラデシルグリシジルエーテル、ペンタデシルグリシジルエーテル、ヘキサデシルグリシジルエーテル、2-エチルヘキシルグリシジルエーテル、アリルグリシジルエーテル、プロパルギルグリシジルエーテル、p-メトキシエチルグリシジルエーテル、フェニルグリシジルエーテル、p-メトキシグリシジルエーテル、p-ブチルフェノールグリシジルエーテル、クレジルグリシジルエーテル、2-メチルクレジルグリシジルエーテル、4-ノニルフェニルグリシジルエーテル、ベンジルグリシジルエーテル、p-クミルフェニルグリシジルエーテル、トリチルグリシジルエーテル、2,3-エポキシプロピルメタクリレート、エポキシ化大豆油、エポキシ化アマニ油、グリシジルブチレート、ビニルシクロヘキサンモノオキシド、1,2-エポキシ-4-ビニルシクロヘキサン、スチレンオキシド、ピネンオキシド、メチルスチレンオキシド、シクロヘキセンオキシド、プロピレンオキシド、上記化合物No.122及びNo.123等が挙げられる。上記多官能エポキシ化合物としては、ビスフェノール型エポキシ化合物及びグリシジルエーテル類からなる群から選択される一種以上を用いると、特性の一層良好な着色アルカリ現像性感光性組成物を得ることができるので好ましい。上記ビスフェノール型エポキシ化合物としては、上記一般式Iで表されるエポキシ化合物を用いることができる他、例えば、水添ビスフェノール型エポキシ化合物等のビスフェノール型エポキシ化合物も用いることができる。該グリシジルエーテル類としては、エチレングリコールジグリシジルエーテル、プロピレングリコールジグリシジルエーテル、1,4-ブタンジオールジグリシジルエーテル、1,6-ヘキサンジオールジグリシジルエーテル、1,8-オクタンジオールジグリシジルエーテル、1,10-デカンジオールジグリシジルエーテル、2,2-ジメチル-1,3-プロパンジオールジグリシジルエーテル、ジエチレングリコールジグリシジルエーテル、トリエチレングリコールジグリシジルエーテル、テトラエチレングリコールジグリシジルエーテル、ヘキサエチレングリコールジグリシジルエーテル、1,4-シクロヘキサンジメタノールジグリシジルエーテル、1,1,1-トリグリシジルオキシメチルプロパン、1,1,1-トリグリシジルオキシメチルエタン、1,1,1-トリグリシジルオキシメチルメタン、1,1,1,1-テトラグリシジルオキシメチルメタンが挙げられる。その他、フェノールノボラック型エポキシ化合物、ビフェニルノボラック型エポキシ化合物、クレゾールノボラック型エポキシ化合物、ビスフェノールAノボラック型エポキシ化合物、ジシクロペンタジエンノボラック型エポキシ化合物等のノボラック型エポキシ化合物;3,4-エポキシ-6-メチルシクロヘキシルメチル-3,4-エポキシ-6-メチルシクロヘキサンカルボキシレート、3,4-エポキシシクロヘキシルメチル-3,4-エポキシシクロヘキサンカルボキシレート、1-エポキシエチル-3,4-エポキシシクロヘキサン等の脂環式エポキシ化合物;フタル酸ジグリシジルエステル、テトラヒドロフタル酸ジグリシジルエステル、ダイマー酸グリシジルエステル等のグリシジルエステル類;テトラグリシジルジアミノジフェニルメタン、トリグリシジル-p-アミノフェノール、N,N-ジグリシジルアニリン等のグリシジルアミン類;1,3-ジグリシジル-5,5-ジメチルヒダントイン、トリグリシジルイソシアヌレート等の複素環式エポキシ化合物;ジシクロペンタジエンジオキシド等のジオキシド化合物;ナフタレン型エポキシ化合物、トリフェニルメタン型エポキシ化合物、ジシクロペンタジエン型エポキシ化合物等を用いることもできる。本発明の着色組成物において、上記エチレン性不飽和結合を有する重合性化合物B上記エチレン性不飽和結合を有するアルカル現像性化合物Bを含むの含有量は、本発明の着色組成物中、30~99質量、特に60~95質量が好ましい。上記エチレン性不飽和結合を有する重合性化合物Bの含有量が30質量より小さいと、硬化物の力学的強度が不足しクラックが入ったり、アルカリ現像性を有する場合、現像不良が起こったりする場合があり、99質量より大きいと、露光による硬化が不十分になりタックが発生したり、アルカリ現像性を有する場合、現像時間が長くなり硬化部分もアルカリで膜やられを起こしたりする場合がある。<光重合開始剤C>上記光重合開始剤Cとしては、従来既知の化合物を用いることが可能であり、例えば、ベンゾフェノン、フェニルビフェニルケトン、1-ヒドロキシ-1-ベンゾイルシクロヘキサン、ベンゾイン、ベンジルジメチルケタール、1-ベンジル-1-ジメチルアミノ-1-4-モルホリノベンゾイルプロパン、2-モルホリル-2-4-メチルメルカプトベンゾイルプロパン、チオキサントン、1-クロル-4-プロポキシチオキサントン、イソプロピルチオキサントン、ジエチルチオキサントン、エチルアントラキノン、4-ベンゾイル-4-メチルジフェニルスルフィド、ベンゾインブチルエーテル、2-ヒドロキシ-2-ベンゾイルプロパン、2-ヒドロキシ-2-4-イソプロピルベンゾイルプロパン、4-ブチルベンゾイルトリクロロメタン、4-フェノキシベンゾイルジクロロメタン、ベンゾイル蟻酸メチル、1,7-ビス9-アクリジニルヘプタン、9-n-ブチル-3,6-ビス2-モルホリノイソブチロイルカルバゾール、2-メチル-4,6-ビストリクロロメチル-s-トリアジン、2-フェニル-4,6-ビストリクロロメチル-s-トリアジン、2-ナフチル-4,6-ビストリクロロメチル-s-トリアジン、2,2-ビス2-クロロフェニル-4,5,4’,5’-テトラフェニル-1-2’-ビイミダゾール、4、4-アゾビスイソブチロニトリル、トリフェニルホスフィン、カンファーキノン、過酸化ベンゾイル等が挙げられ、市販品としては、N-1414、N-1717、N-1919、PZ-408、NCI-831、NCI-930株ADEKA社製、IRGACURE369、IRGACURE907、IRGACUREOXE01、IRGACUREOXE02BASF株社製等が挙げられる。これら光重合開始剤Cの中でも、硬化速度の点から、1-ベンジル-1-ジメチルアミノ-1-4-モルホリノベンゾイルプロパン、2-モルホリル-2-4-メチルメルカプトベンゾイルプロパン、IRGACURE369、IRGACURE907、IRGACUREOXE01、IRGACUREOXE02が好ましい。本発明の着色組成物において、上記光重合開始剤Cの含有量は、本発明の着色組成物中、0.1~30質量、特に0.5~10質量が好ましい。上記光重合開始剤Cの含有量が0.1質量より小さいと、露光による硬化が不十分になる場合があり、30質量より大きいと、樹脂組成物中に開始剤Cが析出する場合がある。<無機顔料及び/又は有機顔料D>本発明の着色組成物には、更に無機顔料及び/又は有機顔料Dを含有させてもよい。これらの顔料は、単独で又は2種以上を混合して用いることができる。上記無機顔料及び/又は有機顔料Dとしては、例えば、ニトロソ化合物、ニトロ化合物、アゾ化合物、ジアゾ化合物、キサンテン化合物、キノリン化合物、アントラキノン化合物、クマリン化合物、フタロシアニン化合物、イソインドリノン化合物、イソインドリン化合物、キナクリドン化合物、アンタンスロン化合物、ペリノン化合物、ペリレン化合物、ジケトピロロピロール化合物、チオインジゴ化合物、ジオキサジン化合物、トリフェニルメタン化合物、キノフタロン化合物、ナフタレンテトラカルボン酸;アゾ染料、シアニン染料の金属錯体化合物;レーキ顔料;ファーネス法、チャンネル法、サーマル法によって得られるカーボンブラック、或いはアセチレンブラック、ケッチェンブラック又はランプブラック等のカーボンブラック;上記カーボンブラックをエポキシ樹脂で調整、被覆したもの、上記カーボンブラックを予め溶媒中で樹脂で分散処理し、20~200mg/gの樹脂を吸着させたもの、上記カーボンブラックを酸性又はアルカリ性表面処理したもの、平均粒径が8nm以上でDBP吸油量が90ml/100g以下のもの、950°Cにおける揮発分中のCO、CO2から算出した全酸素量が、カーボンブラックの表面積100m2当たり9mg以上であるもの;黒鉛、黒鉛化カーボンブラック、活性炭、炭素繊維、カーボンナノチューブ、カーボンマイクロコイル、カーボンナノホーン、カーボンエアロゲル、フラーレン;アニリンブラック、ピグメントブラック7、チタンブラック;疎水性樹脂、酸化クロム緑、ミロリブルー、コバルト緑、コバルト青、マンガン系、フェロシアン化物、リン酸塩群青、紺青、ウルトラマリン、セルリアンブルー、ピリジアン、エメラルドグリーン、硫酸鉛、黄色鉛、亜鉛黄、べんがら赤色酸化鉄、カドミウム赤、合成鉄黒、アンバー等の無機含量又は有機顔料を用いることができる。これらの顔料は単独で、或いは複数を混合して用いることができる。上記無機顔料及び/又は有機顔料Dとしては、市販の顔料を用いることもでき、例えば、ピグメントレッド1、2、3、9、10、14、17、22、23、31、38、41、48、49、88、90、97、112、119、122、123、144、149、166、168、169、170、171、177、179、180、184、185、192、200、202、209、215、216、217、220、223、224、226、227、228、240、254;ピグメントオレンジ13、31、34、36、38、43、46、48、49、51、52、55、59、60、61、62、64、65、71;ピグメントイエロー1、3、12、13、14、16、17、20、24、55、60、73、81、83、86、93、95、97、98、100、109、110、113、114、117、120、125、126、127、129、137、138、139、147、148、150、151、152、153、154、166、168、175、180、185;ピグメントグリ-ン7、10、36;ピグメントブルー15、15:1、15:2、15:3、15:4、15:5、15:6、22、24、56、60、61、62、64;ピグメントバイオレット1、19、23、27、29、30、32、37、40、50等が挙げられる。本発明の着色組成物において、上記無機顔料及び/又は有機顔料Dの含有量は、上記エチレン性不飽和結合を有する重合性化合物B100質量部に対して、好ましくは0~350質量部、より好ましくは0~250質量部である。350質量部を超える場合、本発明の着色組成物、特に着色アルカリ現像性感光性組成物を用いた硬化物、表示デバイス用カラーフィルタの光透過率が低下し、表示デバイスの輝度が低下してしまうため好ましくない。<溶媒E>本発明の着色組成物には、更に溶媒Eを加えることができる。該溶媒としては、通常、必要に応じて上記の各成分本発明の染料A等を溶解又は分散しえる溶媒、例えば、メチルエチルケトン、メチルアミルケトン、ジエチルケトン、アセトン、メチルイソプロピルケトン、メチルイソブチルケトン、シクロヘキサノン、2-ヘプタノン等のケトン類;エチルエーテル、ジオキサン、テトラヒドロフラン、1,2-ジメトキシエタン、1,2-ジエトキシエタン、ジプロピレングリコールジメチルエーテル等のエーテル系溶媒;酢酸メチル、酢酸エチル、酢酸-n-プロピル、酢酸イソプロピル、酢酸n-ブチル、酢酸シクロヘキシル、乳酸エチル、コハク酸ジメチル、テキサノール等のエステル系溶媒;エチレングリコールモノメチルエーテル、エチレングリコールモノエチルエーテル等のセロソルブ系溶媒;メタノール、エタノール、イソ-又はn-プロパノール、イソ-又はn-ブタノール、アミルアルコール等のアルコール系溶媒;エチレングリコールモノメチルアセテート、エチレングリコールモノエチルアセテート、プロピレングリコール-1-モノメチルエーテル-2-アセテートPGMEA、ジプロピレングリコールモノメチルエーテルアセテート、3-メトキシブチルアセテート、エトキシエチルプロピオネート等のエーテルエステル系溶媒;ベンゼン、トルエン、キシレン等のBTX系溶媒;ヘキサン、ヘプタン、オクタン、シクロヘキサン等の脂肪族炭化水素系溶媒;テレピン油、D-リモネン、ピネン等のテルペン系炭化水素油;ミネラルスピリット、スワゾール310コスモ松山石油株、ソルベッソ100エクソン化学株等のパラフィン系溶媒;四塩化炭素、クロロホルム、トリクロロエチレン、塩化メチレン、1,2-ジクロロエタン等のハロゲン化脂肪族炭化水素系溶媒;クロロベンゼン等のハロゲン化芳香族炭化水素系溶媒;カルビトール系溶媒、アニリン、トリエチルアミン、ピリジン、酢酸、アセトニトリル、二硫化炭素、N,N-ジメチルホルムアミド、N,N-ジメチルアセトアミド、N-メチルピロリドン、ジメチルスルホキシド、水等が挙げられ、これらの溶媒は1種又は2種以上の混合溶媒として使用することができる。これらの中でも、ケトン類、エーテルエステル系溶媒等、特にプロピレングリコール-1-モノメチルエーテル-2-アセテート、シクロヘキサノン等が、感光性組成物においてレジストと光重合開始剤の相溶性がよいので好ましい。本発明の着色組成物において、上記溶媒Eの使用量は、溶媒E以外の組成物の濃度が5~30質量になることが好ましく、5質量より小さい場合、膜厚を厚くする事が困難であり所望の波長光を十分に吸収できないため好ましくなく、30質量を超える場合、組成物の析出による組成物の保存性が低下したり、粘度が向上したりするためハンドリングが低下するため好ましくない。本発明の着色組成物には、更に無機化合物を含有させることができる。該無機化合物としては、例えば、酸化ニッケル、酸化鉄、酸化イリジウム、酸化チタン、酸化亜鉛、酸化マグネシウム、酸化カルシウム、酸化カリウム、シリカ、アルミナ等の金属酸化物;層状粘土鉱物、ミロリブルー、炭酸カルシウム、炭酸マグネシウム、コバルト系、マンガン系、ガラス粉末、マイカ、タルク、カオリン、フェロシアン化物、各種金属硫酸塩、硫化物、セレン化物、アルミニウムシリケート、カルシウムシリケート、水酸化アルミニウム、白金、金、銀、銅等が挙げられ、これらの中でも、酸化チタン、シリカ、層状粘土鉱物、銀等が好ましい。本発明の着色組成物において、上記無機化合物の含有量は、上記エチレン性不飽和結合を有する重合性化合物B100質量部に対して、好ましくは0.1~50質量部、より好ましくは0.5~20質量部であり、これらの無機化合物は1種又は2種以上を使用することができる。これら無機化合物は、例えば、充填剤、反射防止剤、導電剤、安定剤、難燃剤、機械的強度向上剤、特殊波長吸収剤、撥インク剤等として用いられる。本発明の着色組成物において、顔料及び/又は無機化合物を用いる場合、分散剤を加えることができる。該分散剤としては顔料、無機化合物を分散、安定化できるものであれば何でも良く、市販の分散剤、例えばビックケミー社製、BYKシリーズ等を用いることができ、塩基性官能基を有するポリエステル、ポリエーテル、ポリウレタンからなる高分子分散剤、塩基性官能基として窒素原子を有し、窒素原子を有する官能基がアミン、及び/又はその四級塩であり、アミン価が1~100mgKOHgのものが好適に用いられる。また、本発明の着色組成物には、必要に応じて、p-アニソール、ハイドロキノン、ピロカテコール、t-ブチルカテコール、フェノチアジン等の熱重合抑制剤;可塑剤;接着促進剤;充填剤;消泡剤;レベリング剤;表面調整剤;酸化防止剤;紫外線吸収剤;分散助剤;凝集防止剤;触媒;効果促進剤;架橋剤;増粘剤等の慣用の添加物を加えることができる。本発明の着色組成物において、本発明の染料A、エチレン性不飽和結合を有する重合性化合物B及び光重合開始剤C以外の任意成分但し、無機顔料及び/又は有機顔料D及び溶媒Eは除くの含有量は、その使用目的に応じて適宜選択され特に制限されないが、好ましくは、上記エチレン性不飽和結合を有する重合性化合物B100質量部に対して合計で50質量部以下とする。また、上記エチレン性不飽和結合を有する重合性化合物Bと共に、他の有機重合体を用いることによって、本発明の着色組成物からなる硬化物の特性を改善することもできる。上記有機重合体としては、例えば、ポリスチレン、ポリメチルメタクリレート、メチルメタクリレート-エチルアクリレート共重合体、ポリメタアクリル酸、スチレン-メタアクリル酸共重合体、メタアクリル酸-メチルメタクリレート共重合体、エチレン-塩化ビニル共重合体、エチレン-ビニル共重合体、ポリ塩化ビニル樹脂、ABS樹脂、ナイロン6、ナイロン66、ナイロン12、ウレタン樹脂、ポリカーボネートポリビニルブチラール、セルロースエステル、ポリアクリルアミド、飽和ポリエステル、フェノール樹脂、フェノキシ樹脂、ポリアミドイミド樹脂、ポリアミック酸樹脂、エポキシ樹脂等が挙げられ、これらの中でも、ポリスチレン、メタアクリル酸-メチルメタクリレート共重合体、エポキシ樹脂が好ましい。他の有機重合体を使用する場合、その使用量は、上記エチレン性不飽和結合を有する重合性化合物B100質量部に対して、好ましくは10~500質量部である。本発明の着色組成物には、更に、不飽和結合を有するモノマー、連鎖移動剤、増感剤、界面活性剤、シランカプリング剤、メラミン化合物等を併用することができる。上記不飽和結合を有するモノマーとしては、アクリル酸-2-ヒドロキシエチル、アクリル酸-2-ヒドロキシプロピル、アクリル酸イソブチル、アクリル酸n-オクチル、アクリル酸イソオクチル、アクリル酸イソノニル、アクリル酸ステアリル、アクリル酸メトキシエチル、アクリル酸ジメチルアミノエチル、アクリル酸亜鉛、16-ヘキサンジオールジアクリレート、トリメチロールプロパントリアクリレート、メタクリル酸-2-ヒドロキシエチル、メタクリル酸-2-ヒドロキシプロピル、メタクリル酸ブチル、メタクリル酸ターシャリーブチル、メタクリル酸シクロヘキシル、トリメチロールプロパントリメタクリレート、ジペンタエリスリトールペンタアクリレート、ジペンタエリスリトールヘキサアクリレート、ペンタエリスリトールテトラアクリレート、ペンタエリスリトールトリアクリレート、ビスフェノールAジグリシジルエーテルメタアクリレート、ビスフェノールFジグリシジルエーテルメタアクリレート、ビスフェノールZジグリシジルエーテルメタアクリレート、トリプロピレングリコールジメタアクリレート等が挙げられる。上記連鎖移動剤又は増感剤としては、一般的に硫黄原子含有化合物が用いられ、例えばチオグリコール酸、チオリンゴ酸、チオサリチル酸、2-メルカプトプロピオン酸、3-メルカプトプロピオン酸、3-メルカプト酪酸、N-2-メルカプトプロピオニルグリシン、2-メルカプトニコチン酸、3-[N-2-メルカプトエチルカルバモイル]プロピオン酸、3-[N-2-メルカプトエチルアミノ]プロピオン酸、N-3-メルカプトプロピオニルアラニン、2-メルカプトエタンスルホン酸、3-メルカプトプロパンスルホン酸、4-メルカプトブタンスルホン酸、ドデシル4-メチルチオフェニルエーテル、2-メルカプトエタノール、3-メルカプト-1,2-プロパンジオール、1-メルカプト-2-プロパノール、3-メルカプト-2-ブタノール、メルカプトフェノール、2-メルカプトエチルアミン、2-メルカプトイミダゾール、2-メルカプトベンゾイミダゾール、2-メルカプト-3-ピリジノール、2-メルカプトベンゾチアゾール、メルカプト酢酸、トリメチロールプロパントリス3-メルカプトプロピオネート、ペンタエリスリトールテトラキス3-メルカプトプロピオネート等のメルカプト化合物、該メルカプト化合物を酸化して得られるジスルフィド化合物、ヨード酢酸、ヨードプロピオン酸、2-ヨードエタノール、2-ヨードエタンスルホン酸、3-ヨードプロパンスルホン酸等のヨード化アルキル化合物、トリメチロールプロパントリス3-メルカプトイソブチレート、ブタンジオールビス3-メルカプトイソブチレート、ヘキサンジチオール、デカンジチオール、1,4-ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、下記化合物No.125、トリメルカプトプロピオン酸トリス2-ヒドロキシエチルイソシアヌレート等の脂肪族多官能チオール化合物、昭和電工社製カレンズMTBD1、PE1、NR1等が挙げられる。上記界面活性剤としては、パーフルオロアルキルリン酸エステル、パーフルオロアルキルカルボン酸塩等のフッ素界面活性剤、高級脂肪酸アルカリ塩、アルキルスルホン酸塩、アルキル硫酸塩等のアニオン系界面活性剤、高級アミンハロゲン酸塩、第四級アンモニウム塩等のカチオン系界面活性剤、ポリエチレングリコールアルキルエーテル、ポリエチレングリコール脂肪酸エステル、ソルビタン脂肪酸エステル、脂肪酸モノグリセリド等の非イオン界面活性剤、両性界面活性剤、シリコーン系界面活性剤等の界面活性剤を用いることができ、これらは組み合わせて用いてもよい。上記シランカップリング剤としては、例えば信越化学社製シランカップリング剤を用いることができ、その中でもKBE-9007、KBM-502、KBE-403等、イソシアネート基、メタクリロイル基、エポキシ基を有するシランカップリング剤が好適に用いられる。上記メラミン化合物としては、ポリメチロールメラミン、ポリメチロールグリコールウリル、ポリメチロールベンゾグアナミン、ポリメチロールウレア等の窒素化合物中の活性メチロール基CH2OH基の全部又は一部少なくとも2つがアルキルエーテル化された化合物を挙げることができる。ここで、アルキルエーテルを構成するアルキル基としては、メチル基、エチル基又はブチル基が挙げられ、互いに同一であってもよいし、異なっていてもよい。また、アルキルエーテル化されていないメチロール基は、一分子内で自己縮合していてもよく、二分子間で縮合して、その結果オリゴマー成分が形成されていてもよい。具体的には、ヘキサメトキシメチルメラミン、ヘキサブトキシメチルメラミン、テトラメトキシメチルグリコールウリル、テトラブトキシメチルグリコールウリル等を用いることができる。これらの中でも、ヘキサメトキシメチルメラミン、ヘキサブトキシメチルメラミン等のアルキルエーテル化されたメラミンが好ましい。本発明の着色組成物は、スピンコーター、ロールコーター、バーコーター、ダイコーター、カーテンコーター、各種の印刷、浸漬等の公知の手段で、ソーダガラス、石英ガラス、半導体基板、金属、紙、プラスチック等の支持基体上に適用することができる。また、一旦フィルム等の支持基体上に施した後、他の支持基体上に転写することもでき、その適用方法に制限はない。また、本発明の着色組成物を硬化させる際に用いられる活性光の光源としては、波長300~450nmの光を発光するものを用いることができ、例えば、超高圧水銀、水銀蒸気アーク、カーボンアーク、キセノンアーク等を用いることができる。更に、露光光源にレーザー光を用いることにより、マスクを用いずに、コンピューター等のデジタル情報から直接画像を形成するレーザー直接描画法が、生産性のみならず、解像性や位置精度等の向上も図れることから有用であり、そのレーザー光としては、340~430nmの波長の光が好適に使用されるが、アルゴンイオンレーザー、ヘリウムネオンレーザー、YAGレーザー、及び半導体レーザー等の可視から赤外領域の光を発するものも用いられる。これらのレーザーを使用する場合には、可視から赤外の当該領域を吸収する増感色素が加えられる。本発明の着色組成物又はその硬化物は、光硬化性塗料或いはワニス、光硬化性接着剤、プリント基板、或いはカラーテレビ、PCモニタ、携帯情報端末、デジタルカメラ等のカラー表示の液晶表示パネルにおけるカラーフィルタ、CCDイメージセンサのカラーフィルタ、プラズマ表示パネル用の電極材料、粉末コーティング、印刷インク、印刷版、接着剤、歯科用組成物、光造形用樹脂、ゲルコート、電子工学用のフォトレジスト、電気メッキレジスト、エッチングレジスト、液状及び乾燥膜の双方、はんだレジスト、種々の表示用途用のカラーフィルタを製造するための或いはプラズマ表示パネル、電気発光表示装置、及びLCDの製造工程において構造を形成するためのレジスト、電気及び電子部品を封入するための組成物、ソルダーレジスト、磁気記録材料、微小機械部品、導波路、光スイッチ、めっき用マスク、エッチングマスク、カラー試験系、ガラス繊維ケーブルコーティング、スクリーン印刷用ステンシル、ステレオリトグラフィによって三次元物体を製造するための材料、ホログラフィ記録用材料、画像記録材料、微細電子回路、脱色材料、画像記録材料のための脱色材料、マイクロカプセルを使用する画像記録材料用の脱色材料、印刷配線板用フォトレジスト材料、UV及び可視レーザー直接画像系用のフォトレジスト材料、プリント回路基板の逐次積層における誘電体層形成に使用するフォトレジスト材料或いは保護膜等の各種の用途に使用することができ、その用途に特に制限はない。本発明の着色組成物特に着色アルカリ現像性感光性組成物は、カラーフィルタの画素を形成する目的で使用され、特に液晶表示パネル等の画像表示装置用の表示デバイス用カラーフィルタを形成するための感光性組成物として有用である。上記表示デバイス用カラーフィルタは、1本発明の着色組成物特に着色アルカリ現像性感光性組成物の塗膜を基板上に形成する工程、2該塗膜に所定のパターン形状を有するマスクを介して活性光を照射する工程、3露光後の被膜を現像液特にアルカリ現像液にて現像する工程、4現像後の該被膜を加熱する工程により好ましく形成される。また、本発明の着色組成物は、現像工程の無いインクジェット方式の着色組成物としても有用である。以下、実施例等を挙げて本発明を更に詳細に説明するが、本発明はこれらの実施例等に限定されるものではない。実施例1-1~1-2は、本発明の新規化合物本発明の染料の合成例を示し、評価例1では、実施例1-1~1-2で得られた本発明の新規化合物及び比較化合物の吸収波長特性を評価し、評価例2では、実施例1-1~1-2で得られた本発明の新規化合物及び比較化合物の溶解性を評価した。実施例2-1、2-2及び比較例2-1は、本発明及び比較の着色アルカリ現像性感光性組成物の調製例を示し、評価例3、4及び比較評価例1では、実施例2-1、2-2及び比較例2-1で得られた本発明及び比較の着色アルカリ現像性感光性組成物の耐熱性を評価した。[実施例1-1~1-2]化合物No.1~2の合成300ml四つ口フラスコにDMFを入れ氷冷し、オキシ塩化リンを滴下して氷冷下1時間反応した。その後、該当するN置換アニリンのDMF溶液を氷冷下で滴下し、滴下後80°Cまで昇温して、80°Cで2時間反応させた。室温まで冷却し、酢酸ナトリウム水溶液中に反応液を滴下して、クロロホルムで抽出した。有機層を減圧下で溶媒留去して、アルデヒド体を得た。得られたアルデヒド体とTEA及びエタノールを混合し、撹拌しながらマロノニトリルを滴下した。滴下後、反応液を昇温し還流させて2時間反応させた。反応後冷却し、析出した固体をろ別、洗浄後、乾燥して黄色固体を得た。得られた黄色結晶が目的物であることは1H-NMR、IRにて確認した。結果を[表1]~[表3]に示す。[評価例1]吸収波長特性評価実施例1-1~1-2で得られた化合物No.1~2及び下記比較化合物No.1の吸収波長特性をCHCl3溶液で評価した。結果を[表4]に示す。上記[表4]の結果から本発明の上記一般式1で表される化合物からなる染料は適切な吸収波長を有する事が明らかである。[評価例2]溶解性評価実施例1-1~1-2で得られた化合物No.1~2及び上記比較化合物No.1のDMF溶解性について評価した。溶解性試験は、化合物0.1gに対しDMFを撹拌しながら滴下し完全に溶解した時の濃度とした。結果を[表5]に示す。上記[表5]の結果から本発明の上記一般式1で表される化合物からなる染料は溶解性に優れる事が明らかである。[実施例2-1]着色アルカリ現像性感光性組成物No.1の調製<ステップ1>アルカリ現像性感光性組成物No.1の調製B成分としてACAZ250ダイセルサイテック社製を30.33g及びアロニックスM-450東亜合成社製を11.04g、C成分としてイルガキュア907BASF社製を1.93g、E成分としてPGMEAを36.60g及びシクロヘキサノンを20.08g、並びに、その他成分としてFZ2122東レダウコーニング社製を0.01g混合し、不溶物が無くなるまで撹拌し、アルカリ現像性感光性組成物No.1を得た。<ステップ2>染料液No.1A成分として実施例1-1で得られた化合物No.1の0.10gに、ジメチルアセトアミド1.90gを加え、撹拌して溶解させて染料液No.1とした。<ステップ3>着色アルカリ現像性感光性組成物No.1の調製ステップ1で得られたアルカリ現像性感光性組成物No.1を5.0gとステップ2で得られた染料液No.1を1.0gとを混合して均一になるまで撹拌し、着色アルカリ現像性感光性組成物No.1を得た。[実施例2-2]着色アルカリ現像性感光性組成物No.2の調製実施例2-1のステップ2におけるA成分の化合物を実施例1-2で得られた化合物No.2に変更した以外は実施例2-1と同様の手法で着色アルカリ現像性感光性組成物No.2を得た。[比較例2-1]比較着色アルカリ現像性感光性組成物No.1の調製実施例2-1のステップ2におけるA成分の化合物を上記比較化合物No.1に変更した以外は実施例2-1と同様の手法で比較着色アルカリ現像性感光性組成物No.1を得た。[評価例3]実施例2-1で得られた着色アルカリ現像性感光性組成物No.1をガラス基板に410rpm×7secの条件で塗工し、ホットプレートで乾燥90°C、90secさせた。得られた塗膜に超高圧水銀ランプで露光150mJ/cm2した後、230°C×30minでポストベークして評価サンプル膜を作成した。作成したサンプル膜に、230°C×30minの耐熱試験を実施し、耐熱試験前後の色差ΔEabを調べた。結果を[表6]に示す。[評価例4及び比較評価例1]評価例3と同様の手法で、実施例2-2で得られた着色アルカリ現像性感光性組成物No.2及び比較例2-1で得られた比較着色アルカリ現像性感光性組成物No.1を用いて評価サンプル膜を作成し、耐熱試験を実施した。結果を[表6]に示す。上記[表6]の結果より、本発明の着色アルカリ現像性感光性組成物は耐熱性が高いことは明らかである。以上の結果より、本発明の染料は適切な波長域に吸収を持つことは明らかであり、その染料を用いた着色アルカリ現像性感光性組成物及びその硬化物における耐熱性が高いことは明白である。よって、本発明の染料及び着色組成物は表示デバイス用カラーフィルタ及びそれを用いてなる液晶表示パネルに有用である。"